(57)【要約】  プラスチックシートなどのための帯電防止表面仕上げであって、該表面に、帯電防止特性をもたらす添加剤が包含されている帯電防止表面仕上げ。【特許請求の範囲】
【請求項１】
プラスチックシート又は類似の材料のための帯電防止表面仕上げであって、該表面に、帯電防止特性をもたらす添加剤が包含されていることを特徴とする表面仕上げ。
【請求項２】
請求項１記載の表面仕上げであって、表面に付着防止仕上げが施されていることを特徴とする表面仕上げ。
【請求項３】
請求項２記載の表面仕上げであって、表面にシリコーン被覆が提供されていることを特徴とする表面仕上げ。
【請求項４】
請求項３記載の表面仕上げであって、シリコーン被覆に添加剤が提供されていることを特徴とする表面仕上げ。
【請求項５】
請求項３又は４記載の表面仕上げであって、シリコーン被覆を溶剤含有シリコーンによって形成することを特徴とする表面仕上げ。
【請求項６】
請求項３又は４記載の表面仕上げであって、シリコーン被覆を溶剤不含のシリコーンによって形成することを特徴とする表面仕上げ。
【請求項７】
請求項３又は４記載の表面仕上げであって、シリコーン被覆をＵＶ架橋可能なもしくはＵＶ硬化可能なシリコーンによって形成することを特徴とする表面仕上げ。
【請求項８】
請求項１から７までのいずれか１項記載の表面仕上げであって、添加剤が物理的に、プラスチックシートの表面中に、表面層中もしくは表面被覆中に埋封されていることを特徴とする表面仕上げ。
【請求項９】
請求項１から７までのいずれか１項記載の表面仕上げであって、添加剤が化学的に、表面中に、表面層中もしくは表面被覆中に結合導入されていることを特徴とする表面仕上げ。
【請求項１０】
請求項１から９までのいずれか１項記載の表面仕上げであって、添加剤としてカーボン、特にグラファイトが提供されていることを特徴とする表面仕上げ。
【請求項１１】
請求項１から１０までのいずれか１項記載の表面仕上げであって、添加剤としてポリエチレングリコール又は類似の物質が提供されていることを特徴とする表面仕上げ。
【請求項１２】
請求項１１記載の表面仕上げであって、ポリエチレングリコールにアクリレート基及び／又はメタクリレート基が付け加えられていることを特徴とする表面仕上げ。
【請求項１３】
請求項１から１２までのいずれか１項記載の表面仕上げであって、添加剤として導電性材料が提供されていることを特徴とする表面仕上げ。
【請求項１４】
請求項１３記載の表面仕上げであって、添加剤として、金属、例えばアルミニウムが提供されていることを特徴とする表面仕上げ。
【請求項１５】
請求項１から１４までのいずれか１項記載の表面仕上げであって、添加剤としてメチレンジアミノメチルエーテル重縮合物又は類似の物質が提供されていることを特徴とする表面仕上げ。
【請求項１６】
請求項１から１５までのいずれか１項記載の表面仕上げであって、添加剤としてプラスチックシート用の艶消し剤が添加されていることを特徴とする表面仕上げ。
【請求項１７】
請求項１から１６までのいずれか１項記載の表面仕上げであって、添加剤が微分散されていることを特徴とする表面仕上げ。
【請求項１８】
請求項１から１７までのいずれか１項記載の表面仕上げであって、添加剤が小片などの形状で提供されていることを特徴とする表面仕上げ。
【請求項１９】
請求項１から１８までのいずれか１項記載の表面仕上げであって、添加剤が、０．１〜１０％、有利には０．１〜３％の濃度でプラスチック中又は表面層中に包含されていることを特徴とする表面仕上げ。
【発明の詳細な説明】
【技術分野】
【０００１】
本発明は、プラスチックシート又は類似の材料のための帯電防止表面仕上げに関する。
【０００２】
種々異なる多くの表面仕上げが知られているが、それらは大抵は帯電防止特性を有さない。公知の表面仕上げが帯電防止特性を有する場合には、該仕上げは、他の不利な特性を犠牲にしてのみ獲得されるに過ぎない。
【０００３】
本発明の課題は、前記特性を有するが、他の表面特性に悪影響が及ぼされない帯電防止表面仕上げを提案することである。
【０００４】
前記課題は、本発明によれば、帯電防止特性を生ずる添加剤を表面に包含させることによって解決される。
【０００５】
この添加剤によって、プラスチックシートの多方面の特性に悪影響を及ぼさずに帯電防止特性がもたらされる。
【０００６】
また、表面に付着防止仕上げを施すことが非常に好ましいことも判明した。
【０００７】
その際に、表面にシリコーン被覆を設けることが極めて好ましい。
【０００８】
まさにシリコーン被覆された表面こそが、不所望な静電気の帯電の傾向にあるため、シリコーン被覆された表面と帯電防止仕上げとを組み合わせることが非常に好ましい。
【０００９】
本発明の更なる非常に有利な実施態様では、シリコーン被覆に添加剤が提供される。
【００１０】
シリコーン被覆を添加剤で仕上げすることによって、シリコーン被覆は帯電防止性となる。
【００１１】
本発明の非常に好ましい一実施態様によれば、該シリコーン被覆は、溶剤含有シリコーンによって形成することができる。
【００１２】
同様に、シリコーン被覆を溶剤不含のシリコーンによって形成することも更に好ましい。
【００１３】
更に、シリコーン被覆を、ＵＶ架橋可能なもしくはＵＶ硬化可能なシリコーンによって形成することも非常に好ましい。
【００１４】
使用目的に応じて、溶剤含有の、溶剤不含の、そしてＵＶ架橋可能なもしくはＵＶ硬化可能なシリコーンが特に好ましい。
【００１５】
同様に、本発明の更に好ましい一実施態様では、添加剤は物理的に、プラスチックシートの表面中に、表面層もしくは表面被覆中に埋封されている。
【００１６】
これによって、確かに添加剤は分子中に埋封されるが、例えば表面上への添加剤のマイグレーション過程が起こりうる。
【００１７】
同様に、本発明の更に好ましい一実施態様では、添加剤は化学的に、表面中に、表面層もしくは表面被覆中に埋封されている。
【００１８】
その際、添加剤は、分子構造中に強固に結合導入される。
【００１９】
また、添加剤としてカーボン、特にグラファイトを提供することが非常に好ましいと判明した。
【００２０】
カーボンは、良好な電気的特性を有し、かつ少量でさえも静電気の帯電を抑制する。
【００２１】
添加剤として、ポリエチレングリコール又は類似の物質を提供することも非常に好ましい。
【００２２】
ポリエチレングリコールは、一般にシリコーンとは架橋せず、それに対して一般に物理的に分子構造中に埋封される。これによって、表面へとポリエチレングリコールがマイグレーションし、帯電防止特性に影響を及ぼすことが可能となる。
【００２３】
本発明の更なる一実施態様によれば、ポリエチレングリコールにアクリレート基及び／又はメタクリレート基を付け加えることも非常に好ましい。
【００２４】
それにより、前記基が提供されたポリエチレングリコールは化学的に表面の分子に結合することが可能となる。
【００２５】
本発明の更に非常に好ましい一実施態様では、添加剤として導電性材料が提供される。
【００２６】
その際に、添加剤として、金属、例えばアルミニウムを提供することが非常に好ましいと判明した。
【００２７】
これによって、帯電防止作用の他に、プラスチックシートの関連の導電性さえも得ることができる。
【００２８】
本発明の更なる非常に好ましい一実施態様では、添加剤として、メチレンジアミノメチルエーテル重縮合物又は類似の物質が提供される。
【００２９】
メチレンジアミノメチルエーテル重縮合物は、プラスチックシートの表面の帯電防止特性の向上のために非常に優れた物質であると判明した。
【００３０】
更に、添加剤として、プラスチックシート用の艶消し剤を添加することも非常に好ましいと判明した。
【００３１】
艶消し剤は、市場で容易に、かつ廉価に調達でき、そして該剤を提供することで非常に良好な帯電防止特性がもたらされる。
【００３２】
添加剤が微分散されていることも非常に好ましい。
【００３３】
特に造粒された添加剤もしくは固形添加剤の特性は、これらがプラスチック中もしくは表面層中に微分散されている場合に非常に均一である。
【００３４】
添加剤が、小片などの形状で提供されることも非常に好ましいと判明した。
【００３５】
それにより、帯電防止特性を特に良好に調整することができる。
【００３６】
本発明の更なる一実施態様によれば、添加剤が、０．１〜１０％、有利には０．１〜３％の濃度でプラスチック中又は表面層中に包含されている場合に非常に好ましい。
【００３７】
所望な帯電防止特性を達成するためには、添加剤の低い濃度でさえも既に十分である。
【００３８】
以下に、本発明を実施例をもとに具体的に示す。
【００３９】
プラスチックシートの片側に溶剤含有シリコーンからシリコーン被覆を施与する。係るシートは、非常に強く静電気の帯電の傾向にあり、その傾向は、係るシートを、特に包装過程で取り扱う際に望ましくなく、回避されることが望ましい。
【００４０】
それに対して、シリコーンに添加剤としてメチレンジアミノメチルエーテル重縮合物を添加すると、それが静電気の帯電をかなり大きな程度まで低減する。
【００４１】
測定の結果、シリコーン被覆されたポリプロピレンシートは３０ｋＶ／ｍまでに帯電していた。この電荷は、６０秒間にわたって約２９．２ｋＶ／ｍにまで低下する。ここで同じポリプロピレンシートに、添加剤が提供されたシリコーン被覆で仕上げした場合に、一方で、最大荷電は劇的に低下し、更になおも迅速に低下する。前記のシートでの測定の結果、前記シートは、シリコーン被覆が施された側で、更に最大４ｋＶ／ｍまでしか帯電しなかった。その電荷は、その際、６０秒以内で３ｋＶ／ｍにまで低下する。同じシートの裏側での更なる測定により、再びより高い値がもたらされた。裏側での最大電荷は１９ｋＶ／ｍであり、その際、その電荷は慣用のシートよりも迅速に低下し、しかも６０秒以内で１６．５ｋＶ／ｍにまで低下した。
【００４２】
添加剤が提供されたシリコーン被覆は、あまり強く帯電しないだけでなく、プラスチックシートの裏側に、そこでも静電気の帯電が低減されるように影響を及ぼす。
【００４３】
更なる調査の結果、剥離力も、添加剤が包含されたシリコーン被覆で覆われた感圧接着剤の接着力も、慣用のシリコーン被覆と比較して変化がなかった。
【００４４】
シリコーン被覆のために溶剤不含のシリコーンを使用することも考えられる。
【００４５】
本発明による帯電防止仕上げは、任意のプラスチックシート基体に施与することができる。
【００４６】
また、添加剤のメチレンジアミノメチルエーテル重縮合物の代わりに、ポリエチレングリコール、アクリレート基及び／又はメタクリレート基が提供されたポリエチレングリコール、任意の導電性材料、カーボン又はアルミニウム粒子を、単独でも又は別の物質と組み合わせても添加剤として使用することができると考慮できる。
【００４７】
固体を添加剤として使用する場合に、プラスチックシートの表面材料中に埋封され、そこでできる限り均質に分布する調製ペーストを使用することが推奨される。
【国際調査報告】
2008527098.tif 000002
2008527098.tif 000003
2008527098.tif 000004
2008527098.tif 000005
2008527098.tif 000006
2008527098.tif 000007